Brevet FR3049290A1 (20170929)
REVENDICATIONS1. Procédé de sélection d'une composition à base d'une polyoléfine conférant au revêtement obtenu à partir de ladite polyoléfine des propriétés de stabilité dimensionnelle et d'incurvation, caractérisé en ce qu'il comporte une étape de mesure du module de cisaillement complexe G* sur une plage de température supérieure à la température ambiante, en particulier sur une plage de températures entre au moins 20°C ou 40°C et 180°C, du calcul du rapport des modules de cisaillement à la température de 40°C et 100°C, et de la comparaison du rapport avec la valeur 50, et en ce que la composition est sélectionnée lorsque le rapport entre le module de cisaillement complexe à la température de 40°C et le module de cisaillement complexe à la température de 100°C est supérieur à 50 (G*400c G*locrc > 50), et lorsque le début de la montée en cohésion de la composition intervient au-dessus de 60°C.\n<CLM>\1\tProcédé de sélection selon la revendication précédente, caractérisé en ce qu'il comporte l'étude de la montée en cohésion de la composition à partir des mesures du module de cisaillement complexe.\n<CLM>\1\tProcédé de sélection selon l'une quelconque des revendications précédentes, caractérisé en ce que la composition comporte comme composé essentiel une polyoléfine, de préférence une poly-alpha-oléfine, en particulier choisie parmi un polypropylène atactique (APP), un poly-1- butène atactique, un copolymère propène/éthène, un copolymère propène/1-butène, un copolymère 1-butène/éthène, un terpolymère propène/1-butène/éthène.\n<CLM>\1\tProcédé de sélection selon l'une quelconque des revendications précédentes, caractérisé en ce que la composition présente une viscosité de l'ordre entre 1 Pas à 10 Pa s. 3049290 19\n<CLM>\1\tProcédé de sélection selon l'une quelconque des revendications précédentes, caractérisé en ce qu'elle comporte une polyoléfine en tant composant principal, un deuxième composant présentant une faible viscosité à l'état fondu telle que de l'ordre de 0,01 Pa s et d'au plus 5 0,1 Pa s à 120°C, notamment une cire de type Fisher-Tropsh, et éventuellement des charges minérales de type carbonate de calcium.\n<CLM>\1\tProcédé d'obtention d'un revêtement de moquette comprenant une couche de fibres du type tuft, dite couche d'usage (1), et au moins une couche d'ancrage (2) appliquée sur la couche d'usage, caractérisé en ce 10 que la couche d'ancrage est constituée d'une composition telle que les rapports entre le module de cisaillement complexe à la température de 40°C et le module de cisaillement complexe à la température de 100°C est supérieur à 50 (G*40-c / G*loo-c > 50), et présentantun début de montée en cohésion à une température supérieure à 60°C. 15\n<CLM>\1\tProcédé d'obtention d'un revêtement de moquette comprenant une couche de fibres du type tuft, dite couche d'usage (1), et au moins une couche d'ancrage (2) appliquée sur la couche d'usage, caractérisé en ce qu'il est mis en oeuvre en ayant préalablement effectué le procédé de sélection selon l'une quelconque des revendications 1 à 5 pour 20 sélectionner la composition de la couche d'ancrage.\n<CLM>\1\tProcédé d'obtention selon la revendication 6 ou 7, caractérisé en ce que la couche d'ancrage (2) est appliquée par enduction via un rollercoater ou une application à la racle, de préférence à une température de 180°C. 25\n<CLM>\1\tUtilisation de la composition sélectionnée par le procédé selon l'une quelconque des revendications 1 à 5, pour la fabrication de moquette, en particulier de dalles de moquette en tant que dalles plombantes amovibles.